(57)【要約】【課題】  特別な装置や器具を用いず、乳化剤や練和液を用いることなく水と練和するだけで練和物中の気泡の発生を抑えることが可能な歯科用石こう粉末を提供する。【解決手段】  ＳｉＯ（ＣＨ３）２単位を３〜１０有する環状シロキサンが０．００００１〜０．０００５重量％含まれていることを特徴とする歯科用石こう粉末とする。環状シロキサンは、例えば、ヘキサメチルシクロトリシロキサン，オクタメチルシクロテトラシロキサン，デカメチルシクロペンタシロキサンが好ましい。【選択図】  なし【特許請求の範囲】
【請求項１】
ＳｉＯ（ＣＨ３）２単位を３〜１０有する環状シロキサンが０．００００１〜０．０００５重量％含まれていることを特徴とする歯科用石こう粉末。
【発明の詳細な説明】
【技術分野】
【０００１】
本発明は、歯科用石こう粉末と水とを練和したときに、混合物であるペーストへの気泡の混入を防いで欠陥のない歯型原型または精密賦形用型を製造することが可能な歯科用石こう粉末に関する。
【背景技術】
【０００２】
歯科分野においては、口腔内に装着されるインレー，クラウン，ブリッジ，部分床義歯，全部床義歯等の各種歯科補綴物を作製する際に、その型材として歯科用石こうが使用されている。
【０００３】
歯科用石こうは、通常、半水石こうであるα半水石こう（硬質石こう）及び／またはβ半水石こう（焼石こう）を主成分とし、粉末の形態で提供されている。歯科医や技工士等は使用時に所定量の歯科用石こう組成物の粉末と練和用の水とをゴム製の小型ボウル（ラバーボウル）に採取し、専用のスパチュラを用いて練和し、石こうスラリーとした後に、模型用として使用する場合には口腔内の印象採得した陰型内に注入して硬化させることで口腔内状態を再現した作業用模型や顎模型を作製する。義歯埋没用として使用する場合には、歯科用フラスコ内に注入して蝋義歯を埋没する目的で使用されている。作業用模型や顎模型は歯科補綴物を作製する際の基本となるものであり、作製される歯科補綴物には高い寸法精度が要求されることから、歯科用石こうには硬化前後で寸法変化が少ないこと及び硬化体の表面性状が滑沢であることが強く要求されている。
【０００４】
精密な模型にとって重要なことは、歯科用石こう粉末と水との練和にあたって混和物であるペースト中に気泡を入れないことである。一般的に歯科用石こうは、混水率が低くペーストの粘度が高いために気泡が入りやすい問題があった。
【０００５】
気泡の少ない模型を作製するために真空練和器を用いた練和が行われている。しかし、比較的高価な真空練和器がない歯科医院も多く、真空練和器を使用せずに手練りしたペーストをバイブレーターにかけて気泡をつぶしながら印象に流し込む方法が広く行われている。しかし、バイブレーターを使用してもペースト内部の気泡をなくすことはできないため、内部の気泡が硬化中に模型表面に現れてしまうことも多く根本的な解決にはなっていない。
【０００６】
そこで、練和時に気泡の発生が少ない歯科用石こうの開発が行われてきた。例えば、歯科用石膏に水を練和して使用するに当り、シリコーンオイルにノニオン系界面活性剤を乳化剤として水中に分散させてなるエマルジョンを添加する歯科用石膏の練和方法が開示されている（例えば、特許文献１及び特許文献２参照。）。しかしながら、この方法では、石膏粉末と水の他に専用の乳化剤を用意する必要があり操作が煩雑であった。なお、乳化剤を水と混合しておいても、専用の練和液を用意しなければならない欠点があった。
【０００７】
また、歯科用材料を練和したときに発生する気泡を減少させる歯科用材料練和物の脱泡法であって、湾曲面を有する消泡部材に柄部を取り付けてなる脱泡器を用いて練和物を撹拌する歯科用材料練和物の脱泡方法がある（例えば、特許文献３参照。）。しかし、この方法は専用の器具を用いる必要がある。
【０００８】
【特許文献１】特開平５−１５５７３１号公報
【特許文献２】特開平６−１３３９９０号公報
【特許文献３】特開平６−１７８９２６号公報
【発明の概要】
【発明が解決しようとする課題】
【０００９】
本発明は、特別な装置や器具を用いず、乳化剤や練和液を用いることなく水と練和するだけで練和物中の気泡の発生を抑えることが可能な歯科用石こう粉末を提供することを課題とする。
【課題を解決するための手段】
【００１０】
本発明者等は、上記課題を解決するために鋭意研究した結果、特定のシロキサンを歯科用石こう粉末中に配合すれば前記課題を解決できることを見いだして本発明を完成した。
【００１１】
即ち、本発明に係る歯科用石こう粉末は、ＳｉＯ（ＣＨ３）２単位を３〜１０有する環状シロキサンが０．００００１〜０．０００５重量％含まれていることを特徴とする歯科用石こう粉末である。
【発明の効果】
【００１２】
本発明に係る歯科用石こう粉末は、特別な乳化剤や練和液を用いることなく、水と練和するだけで練和物中の気泡の発生を抑えることが可能な歯科用石こう粉末である。
【００１３】
以下、本発明の実施の形態について詳細に説明する。本発明に係る歯科用石こう粉末は、ＳｉＯ（ＣＨ３）２単位を３〜１０有する環状シロキサンが０．００００１〜０．０００５重量％含まれている。この特定の環状シロキサンを配合することにより、歯科用石こう粉末を水と練和する際に気泡の発生を抑えることができる。また、少ない配合量で効果が得られるために石こう硬化物の諸性能にも悪影響を与えない。ＳｉＯ（ＣＨ３）２単位を３〜１０有する環状シロキサンが０．００００１重量％より少ないと所望の効果が得られず、０．０００５重量％を超えると歯科用石こうとしての練和性が悪化する。
【００１４】
ＳｉＯ（ＣＨ３）２単位を３〜１０有する環状シロキサンは、ＳｉＯ（ＣＨ３）２単位（以後Ｄ単位ということがある）を３〜１０有し、例えば、Ｄが３の場合はヘキサメチルシクロトリシロキサン，Ｄが４の場合はオクタメチルシクロテトラシロキサン，Ｄが５の場合はデカメチルシクロペンタシロキサンである。ＳｉＯ（ＣＨ３）２単位の好ましい数は３〜５であり、特に配合のし易さ及びその効果の高さからＤが４であるオクタメチルシクロテトラシロキサンが最も好ましい。これらのＤ数の異なる環状シロキサンは混合して使用することも可能である。
【００１５】
本発明に係る歯科用石こう粉末においては、前述の環状シロキサンのみの配合であっても効果を得ることは可能であるが、従来のシリコーンオイルと併用することも可能である。シリコーンオイルとしては各種の、ジメチルシリコーンオイル，メチルフェニルシリコーンオイルを例示することができる。
【００１６】
本発明に係る歯科用石こう粉末は、半水石こうを主成分とする従来からの歯科用石こう粉末に前述の環状シロキサンを配合する。半水石こうは、α半水石こう，β半水石こう，α半水石こうとβ半水石こうの混合物がある。
【００１７】
歯科用石こう粉末は、模型材料，義歯埋没用材料等の使用目的に応じて操作性や物理的性質が設定されるのであるが、半水石こう自体は硬化が速いため、通常、硬化遅延剤が加えられている。硬化遅延剤としては、クエン酸塩，ホウ酸塩，カルボン酸塩，酢酸塩等の塩類や、デン粉，アラビアゴム，カルボキシメチルセルロース，ゼラチン等の水溶性高分子等の公知の硬化遅延剤が使用可能であり、通常、半水石こう粉末１００重量部に対して０．００００１〜０．２重量部含有される。
【００１８】
微妙な硬化時間の調整が必要とされる場合には、更に硬化促進剤が用いられることがある。硬化促進剤としては、塩化ナトリウム，硫酸カリウム等の無機塩や二水石こう微粉末等の公知の硬化促進剤が使用でき、通常、配合する場合は、半水石こう粉末１００重量部に対して０．００１〜２重量部含有される。
【００１９】
本発明に係る歯科用石こう粉末には酒石酸カリウム等の硬化膨張抑制剤を配合しても良い。硬化膨張抑制剤は半水石こう粉末１００重量部に対して０．０１〜１重量部含有されることが好ましい。本発明に係る歯科用石こう粉末には、その他、必要に応じて公知の着色剤や軽量化材が含有されていてもよい。
【００２０】
本発明に係る歯科用石こう粉末には減水剤を配合しても良い。減水剤としてはアルキルベンゼンスルフォン酸塩としてドデシルベンゼンスルフォン酸ナトリウム等が使用できる。また、アルキル硫酸塩としては、ラウリル硫酸ナトリウム，ラウリル硫酸カリウム，ミリスチル硫酸ナトリウム，セチル硫酸ナトリウム，ステアリン酸ナトリウム等の従来から使用されている物質が使用可能である。
【００２１】
本発明に係る歯科用石こう粉末は、歯科用石こうの粉末側に特定の環状シロキサンを添加、混合したものであるから、従来の歯科用石こうと同様の粉末形態を保持し、この粉末に適量の水、例えば粉末１００重量部に対し１８〜２８重量部の水を加えてペースト状とし、任意の形状に成形、硬化して石こう模型を作ることができる。即ち、特殊な乳化剤や専用の練和液を準備する必要がない。
【００２２】
以下、本発明に係る歯科用石こう粉末の実施例を挙げ詳細に説明する。
【実施例】
【００２３】
＜環状シロキサン配合シリコーンオイルを混合した原粉Ａ＞
ヘキサメチルシクロトリシロキサン４重量％，オクタメチルシクロテトラシロキサン１重量％が含まれたシリコーンオイル（ポリジメチルシロキサン）１ｇをα半水石こう粉末９９ｇに混合し１時間攪することでシリコーンオイル１重量％（環状シロキサン０．０５重量％）の希釈粉末を作製した。これを原粉Ａとする。原粉Ａを実施例に記載された歯科用石こう粉末に表１に示す割合で混合した。
【００２４】
＜環状シロキサン配合シリコーンオイルを混合した原粉Ｂ＞
オクタメチルシクロテトラシロキサン１０重量％が含まれたシリコーンオイル（ポリジメチルシロキサン）１ｇをα半水石こう粉末９９ｇに前述の方法で混合しシリコーンオイル１重量％（環状シロキサン０．１重量％）の希釈粉末を作製した。これを原粉Ｂとする。原粉Ｂを実施例に記載された歯科用石こう粉末に表１に示す割合で混合した。
【００２５】
＜シリコーンオイルのみを混合した原粉Ｃ（比較例用）＞
シリコーンオイル（ポリジメチルシロキサン）１ｇを表１に記載の歯科用石こう粉末９９ｇに前述の方法で混合しシリコーンオイル１重量％（環状シロキサン０重量％）の希釈粉末を作製した。これを原粉Ｃとする。原粉Ｃを比較例に記載された歯科用石こう粉末に表１に示す割合で混合した。
各実施例及び比較例の最終的な配合及び試験結果を表１に纏めて示す。
【００２６】
＜消泡性の評価＞
各実施例及び比較例にて作製した歯科用石こう粉末１００ｇと水道水２３ｇとをラバーボウルに入れ、石こうスパチュラにて混合し、混合ペーストを直径２５ｍｍ，高さ５０ｍｍの型に流し込み３０分間静置した。歯科用石こうの硬化後に、模型を半分に切削し、切断面に確認された気泡の度合いを目視にて評価した。従来の石こう硬化物と同程度の気泡の場合は×、明らかに気泡が減少した場合を○とした。結果を表１に纏めて示す。
【００２７】
＜混合時の練和性評価＞
混合時の練和性を官能的に評価した。結果を表１に纏めて示す。
【００２８】
＜特性の試験＞
実施例，比較例の歯科用石こう粉末は、ＪＩＳ  Ｔ６６０５「歯科用硬質石こう」及びＪＩＳ  Ｔ６６０４「歯科用焼石こう」に定められた方法により物理的性質（硬化時間及び流動性）を測定した。結果を表１に纏めて示す。
【００２９】
＜表１＞                                                配合の単位  重量％
2013159602.tif 000002